(57)【要約】【課題】耐久性に優れかつ低コストで製造可能な釣り用履物の提供。【解決手段】釣り用履物１０は、アッパー１２、ミッドソール１６、シート材２０及びアウトソール１８を備えている。アッパー１２及びミッドソール１６は、一体に成形されている。シート材２０は、ミッドソール１６とアウトソール１８との間に配置されている。シート材２０とミッドソール１６とは、機械的手段によって接合されている。アウトソール１８は、シート材２０と接着剤によって接着されている。シート材２０は、耐移行性樹脂組成物からなる。シート材２０は、可塑剤をブリードしない。シート材２０は、可塑剤の接着剤への移行を阻止する。この履物１０では、可塑剤の移行による接着強度の低下が生じない。この履物１０では、特殊な接着剤を使用することなく、優れた耐久性が達成される。【選択図】図１
2015231464.tif 000002
【特許請求の範囲】
【請求項１】
アッパーと、このアッパーと一体に成形されたミッドソールと、このミッドソールに積層されたアウトソールとを備えており、
上記ミッドソールとアウトソールとの間に、耐移行性樹脂組成物からなるシート材が配置されており、
上記シート材が、上記ミッドソールと機械的手段によって接合されており、
上記アウトソールが、上記シート材に接着剤で接着されている釣り用履物。
【請求項２】
上記耐移行性樹脂組成物の基材樹脂が、エチレン−酢酸ビニル系樹脂である請求項１に記載の釣り用履物。
【請求項３】
上記シート材が、耐移行性樹脂組成物の発泡体である請求項１又は２に記載の釣り用履物。
【発明の詳細な説明】
【技術分野】
【０００１】
本発明は、釣り人に着用される履物に関する。
【背景技術】
【０００２】
釣り用の履物は、通常、磯や川辺等の釣り場で使用される。この履物を着用した釣り人は、時に、水の中に踏み込んで、水底の岩の上を移動する。水に濡れた岩の上では、履物との間に水の膜が形成される。水の膜によって、履物と岩との摩擦力が低下する。水に濡れた岩の上は滑りやすい。釣り場の岩には、苔や海藻が付着していることが多い。水を含んだ苔や海藻の上は、さらに滑りやすい。安全上、滑りにくい設計がなされた履物が求められている。
【０００３】
図３は、従来の釣り用履物２４が示された断面図である。この履物２４は、アッパー２６、ミッドソール２８及びアウトソール３０を備えている。アッパー２６及びミッドソール２８は、樹脂組成物からなる。アウトソール３０は、フェルト又は架橋ゴムからなる。アッパー２６とミッドソール２８とは、射出成形法にて一体に成形される。アウトソール３０は、接着剤によってミッドソール２８に接着される。
【０００４】
アッパー２６及びミッドソール２８は、溶融した樹脂組成物が一つの金型に注入されることにより、同時に成形される。この履物の製造コストは、低い。一体成形されたアッパー２６及びミッドソール２８は、比較的低価格帯の履物に採用される。アッパーとミッドソールとが一体成形された釣り用履物が、特開２００９-２４７４３９号公報に開示されている。
【先行技術文献】
【特許文献】
【０００５】
【特許文献１】特開２００９-２４７４３９号公報
【発明の概要】
【発明が解決しようとする課題】
【０００６】
アッパー２６及びミッドソール２８の樹脂組成物には、物性向上のために、可塑剤が配合されている。可塑剤は、アッパー２６及びミッドソール２８の内部を移動して、その表面に滲出する。この現象は、ブリードと称される。アウトソール３０との接着面にブリードした可塑剤は、接着剤に移行する。接着剤は、可塑剤の移行によって可塑化される。この接着剤による接着強度は低い。接着強度の低下により、アウトソール３０の一部又は全部がミッドソール２８から剥離する。アウトソール３０が剥離した履物２４は、修理が必要である。この履物２４は、比較的短期間で廃棄される。長期間使用できる履物が要望されている。
【０００７】
耐久性向上のために、可塑剤や接着剤の改質等の検討がなされているが、性能上及びコスト上の観点から、未だ満足できるものは得られていない。アウトソールとミッドソールとが糸等で縫合されることにより、可塑剤の移行を原因とする問題は回避し得る。しかし、縫合によってアウトソールが固定された履物が使用されるとき、アウトソールを縫合している糸が、地面と接する。この糸は、履物の繰り返しの使用によって、摩耗し、最終的には破断する。また、フェルトからなるアウトソールは、履物の使用により変形し、徐々に摩耗する。アウトソールの変形・摩耗によって縫合が緩む。糸が破断した履物や、縫合が緩んだ履物は、修理を要する。この履物の耐久性は、十分ではない。
【０００８】
本発明の目的は、耐久性に優れ、かつ低コストで容易に製造可能な釣り用履物の提供である。
【課題を解決するための手段】
【０００９】
本発明に係る釣り用履物は、アッパーと、このアッパーと一体に成形されたミッドソールと、このミッドソールに積層されたアウトソールとを備えている。この履物では、ミッドソールとアウトソールとの間に、耐移行性樹脂組成物からなるシート材が配置されている。シート材とミッドソールとは、機械的手段によって接合されている。アウトソールは、シート材に接着剤で接着されている。
【００１０】
好ましくは、耐移行性樹脂組成物の基材樹脂は、エチレン−酢酸ビニル系樹脂である。
【００１１】
好ましくは、このシート材は、耐移行性樹脂組成物の発泡体である。
【発明の効果】
【００１２】
本発明に係る釣り用履物では、ミッドソールとアウトソールとの間に、耐移行性樹脂組成物からなるシート材を備えている。このシート材は、可塑剤をブリードしない。このシート材は、ミッドソールからブリードした可塑剤の移行を阻止する。この履物では、可塑剤の移行による接着強度の低下が生じない。この履物では、特殊な接着剤等を使用することなく、優れた耐久性が達成される。この履物の製造コストは低い。
【図面の簡単な説明】
【００１３】
【図１】図１は、本発明の一実施形態に係る釣り用履物が示された断面図である。
【図２】図２は、図１のII−II線に沿った断面図である。
【図３】図３は、従来の釣り用履物が示された断面図である。
【発明を実施するための形態】
【００１４】
以下、適宜図面が参照されつつ、好ましい実施形態に基づいて本発明が詳細に説明される。この実施形態に基づいて本発明が限定的に解釈されるべきではない。
【００１５】
図１は、本発明の一実施形態に係る釣り用履物１０の鉛直方向の断面図である。この履物１０は、アッパー１２、インソール１４、ミッドソール１６、シート材２０及びアウトソール１８を備えている。図示されていないが、アッパー１２の内面には、裏地が積層されている。インソール１４は、アッパー１２に収容され、ミッドソール１６に載置されている。インソール１４は、合成樹脂又はゴムからなる発泡体である。この実施形態では、アウトソール１８が複数のスパイク２２を備えている。アウトソール１８がスパイク２２を備えなくてもよい。
【００１６】
本発明に係る釣り用履物１０では、アッパー１２とミッドソール１６とが一体に成形されている。アッパー１２及びミッドソール１６の成形には、射出成形法、圧縮成形法等既知の方法が採用される。アッパー１２及びミッドソール１６の形状は、機能性、デザイン性等の観点から適宜設計される。
【００１７】
アッパー１２及びミッドソール１６は、樹脂組成物からなる。好ましい基材樹脂は、熱可塑性樹脂である。熱可塑性樹脂として、例えば、塩化ビニル系樹脂、アクリル酸エステル系樹脂、ウレタン系エラストマー、オレフィン系エラストマー等が挙げられる。柔軟性及び耐水性に優れた塩化ビニル系樹脂が好適に用いられる。塩化ビニル系樹脂の例として、ポリ塩化ビニル（ＰＶＣ）、エチレン−塩化ビニル共重合体、塩化ビニル−酢酸ビニル共重合体、塩化ビニリデン、塩化ビニル−アクリル酸メチル共重合体等が挙げられる。アッパー１２及びミッドソール１６が、既知のゴム組成物の架橋体から成形されてもよい。２種以上の樹脂がブレンドされて配合されてもよい。この実施形態において、アッパー１２及びミッドソール１６の樹脂組成物には、基材樹脂としてＰＶＣが配合されている。ＰＶＣは、成形加工が容易でかつ安価である。
【００１８】
アッパー１２及びミッドソール１６の樹脂組成物は、可塑剤を含む。可塑剤は、樹脂組成物の成形加工性及び柔軟性を向上する。フタル酸ジオクチル、フタル酸ジブチル、フタル酸ビス（２−エチルヘキシル）、フタル酸ジヘプチル、フタル酸ジイソデシル、フタル酸トリデシル等のフタル酸系可塑剤、リン酸トリフェニル、リン酸トリクレシル等のリン酸系可塑剤、アジピン酸ジオクチル、アジピン酸ジイソノニル等のアジピン酸系可塑剤、トリメリット酸トリオクチル、トリメリット酸トリ２−エチルヘキシル等のトリメリット酸系可塑剤及びポリエステル系可塑剤が例示される。基材樹脂との相溶性が良く、可塑化効率の高いフタル酸系可塑剤が好ましい。複数の可塑剤がブレンドされて配合されてもよい。
【００１９】
樹脂組成物に配合される可塑剤の量は、基材樹脂及び可塑剤の種類に応じて、適宜調整される。基材樹脂がＰＶＣの場合に、好ましい可塑剤はフタル酸ジオクチルである。好ましくは、１００質量部のＰＶＣに対して、２０質量部以上５０質量部以下のフタル酸ジオクチルが配合される。
【００２０】
アッパー１２及びミッドソール１６の樹脂組成物に、着色剤、安定剤、充填剤、滑剤、難燃剤等の添加剤が配合されてもよい。
【００２１】
図２は、図１のII−II線に沿った断面図である。図２には、履物１０の一部が示されている。図示される通り、シート材２０は、ほぼ均一な厚みを有する板状である。この実施形態では、シート材２０が、糸２３によって、ミッドソール１６に接合されている。図示されていないが、シート材２０とミッドソール１６とは、その外周に沿って、糸２３により縫合されている。シート材２０とミッドソール１６とが、ピン、鋲等の、他の機械的手段によって固定されてもよい。機械的手段による接合と、接着剤による接着とが併用されてもよい。
【００２２】
この履物１０が使用されるとき、糸２３と地面とは直接は接触しない。この履物１０では、地面との接触による糸２３の摩耗・破断は起こらない。このシート材２０の使用による変形・摩耗の程度は、小さい。この履物１０では、シート材２０の変形・摩耗による縫合の緩みは、少ない。
【００２３】
シート材２０は、耐移行性樹脂組成物からなる。この樹脂組成物からなるシート材２０の内部では、可塑剤の移動が抑制される。この樹脂組成物に可塑剤が配合された場合、可塑剤は、シート材２０の内部に保持される。このシート材２０では、可塑剤のブリードが生じない。ミッドソール１６が可塑剤を含む樹脂組成物から成形された場合、ミッドソール１６からブリードした可塑剤は、シート材２０との境界面に留まり、シート材２０へは移行しない。本願明細書において、耐移行性樹脂組成物とは、可塑剤のブリード及び移行を生じない樹脂組成物を意味する。
【００２４】
前述した通り、シート材２０とミッドソール１６とは機械的手段によって接合されている。ミッドソール１６に配合された可塑剤がブリードしてシート材２０との接合部分に達したとしても、機械的手段による接合強度は低下しない。この履物１０では、シート材２０とミッドソール１６との接合が、長期間維持されうる。
【００２５】
耐移行性樹脂組成物の基材樹脂として、エチレン−酢酸ビニル系樹脂、ポリオレフィン系樹脂、ポリエステル系樹脂等が例示される。成形加工が容易であるとの観点から好ましい基材樹脂は、エチレン−酢酸ビニル系樹脂である。典型的なエチレン−酢酸ビニル系樹脂は、エチレンモノマーと、酢酸ビニルモノマーとのラジカル共重合によって合成されるエチレン−酢酸ビニル共重合体である。
【００２６】
エチレン−酢酸ビニル共重合体中の酢酸ビニル含量は、５質量％以上５０質量％以下が好ましい。酢酸ビニル含量が５質量％以上５０質量％以下のエチレン−酢酸ビニル共重合体を基材樹脂とする樹脂組成物には、可塑剤の配合を要さない。成形加工性の観点から、より好ましい酢酸ビニル含量は、１０質量％以上である。柔軟性及び弾性に優れるの観点から、より好ましい酢酸ビニル含量は、４０質量％以下である。エチレン−酢酸ビニル共重合体中の酢酸ビニル含量は、ＪＩＳ  Ｋ７１９２に準拠した方法にて測定される。
【００２７】
本発明の目的が達成される限り、エチレン−酢酸ビニル共重合体を構成するアセチル基の一部がけん化されてもよい。エチレン−酢酸ビニル共重合体が、他の不飽和カルボン酸又はその誘導体で変性されたものであってもよい。他の不飽和カルボン酸の例として、アクリル酸、メタクリル酸、マレイン酸等が挙げられる。不飽和カルボン酸誘導体として、アクリル酸エステル、メタクリル酸エステル、マレイン酸エステル、無水マレイン酸等が例示される。
【００２８】
エチレン−酢酸ビニル系樹脂の具体例として、三井・デュポンポリケミカルの商品名「エバフレックス」シリーズ、日本合成化学工業の商品名「ソアレックス」シリーズ、日本ポリエチレンの商品名「ノバテックＥＶＡ」シリーズ等が例示される。
【００２９】
本発明の効果を損なわない範囲で、耐移行性樹脂組成物には、酸化防止剤、着色剤、安定剤、難燃剤、充填剤、耐電防止剤等の添加剤が配合される。この樹脂組成物が、基材樹脂と相溶可能な他の樹脂を含んでもよい。エチレン−酢酸ビニル系樹脂が基材樹脂とされた場合、これと相溶可能な樹脂として、エチレン−（メタ）アクリル酸共重合体、エチレン−（メタ）アクリル酸エステル共重合体、エチレン−ビニルアルコール樹脂等が例示される。
【００３０】
シート材２０が、耐移行性樹脂組成物の発泡体として成形されてもよい。発泡体からなるシート材２０は、軽量である。このシート材２０は、履物１０の衝撃吸収性及び断熱性の向上にも寄与する。
【００３１】
発泡体からなるシート材２０は、既知の方法により製造されうる。例えば、発泡剤が配合された樹脂組成物が金型内で加熱されることによって、発泡体からなるシート材２０が製造される。
【００３２】
発泡剤の種類は特に限定されないが、アゾジカルボンアミド、アゾビスイソブチロニトリルのようなアゾ化合物、Ｎ，Ｎ−ジニトロソペンタメチレンテトラミンのようなニトロソ化合物、ベンゼンスルホニルヒドラジド、４，４−オキシビス（ベンゼンスルホニルヒドラジド）のようなヒドラジド化合物、アジド化合物、トリアゾール化合物、重炭酸ナトリウム、重炭酸アンモニウムのような無機化合物等が例示される。シート材２０の樹脂組成物に、架橋剤、架橋助剤、発泡助剤、発泡抑制剤等が適宜配合されてもよい。
【００３３】
この履物１０において、シート材２０の厚みは、１．０ｍｍ以上２０ｍｍ以下である。可塑剤の移行が抑制されるとの観点からより好ましい厚みは、２．０ｍｍ以上である。軽量化及びコスト低減の観点から、より好ましい厚みは、１５ｍｍ以下である。
【００３４】
この実施形態では、アウトソール１８はフェルトからなる。フェルトは、ポリオレフィン繊維、ポリエステル繊維、ポリアクリル繊維等が加圧・圧縮されることによって得られる。フェルトは、吸水性に優れ、かつ柔軟である。フェルトからなるアウトソール１８は、凹凸のある地面に追従して変形する。このアウトソール１８では、水に濡れた岩の上でも、履物１０との間に水の膜が形成されない。このアウトソール１８を備えた履物１０は、釣り場での防滑性に優れる。
【００３５】
図示される通り、この実施形態では、アウトソール１８が複数のスパイク２２を備えている。スパイク２２の材質は、金属又は樹脂である。スパイク２２によって、フェルトからなるアウトソール１８の摩耗が低減される。フェルトからなるアウトソール１８がスパイク２２を備えることにより、履物１０の耐久性が向上する。
【００３６】
本発明の目的が達成される限り、履物１０が、ゴム又は樹脂からなるアウトソール１８を備えてもよい。アウトソール１８が、ゴム又は樹脂の発泡体として成形されてもよい。
【００３７】
本発明に係る履物１０では、アウトソール１８とシート材２０との間に塗布された接着剤によって、アウトソール１８がシート材２０に固定される。接着剤は、アウトソール１８及びシート材２０の種類に応じて適宜選択される。耐水性及び柔軟性の観点から好ましい接着剤は、ゴム系接着剤、アクリル樹脂系接着剤及びポリウレタン系接着剤である。初期接着強度が高く、安価なゴム系接着剤が特に好ましい。ゴム系接着剤として、クロロプレンゴム系接着剤、ニトリルゴム系接着剤、スチレン・ブタジエンゴム系接着剤及び天然ゴム系接着剤が例示される。フェルトからなるアウトソール１８と、樹脂組成物からなるシート材２０との接着には、クロロプレンゴム系接着剤が好適に用いられる。
【００３８】
ゴム系接着剤は、通常、可塑剤の移行によって可塑化される。可塑化されたゴム系接着剤による接着強度は低い。本発明に係る履物１０では、接着剤が、耐移行性樹脂組成物からなるシート材２０と、アウトソール１８とに接している。この実施形態では、アウトソール１８はフェルトからなる。耐移行性樹脂組成物からなるシート材２０及びフェルトからなるアウトソール１８は、可塑剤をブリードしない。この履物１０では、耐移行性樹脂組成物からなるシート材２０によって、接着剤が、ミッドソール１６と隔てられている。この履物１０では、シート材２０が、ミッドソール１６に含まれる可塑剤の接着剤への移行を阻止する。本発明に係る履物１０では、ゴム系接着材を使用した場合でも、可塑剤の移行による接着強度の低下が生じない。この履物１０では、特殊な接着剤等を使用することなく、長期間、アウトソール１８とシート材２０との強固な固定が維持される。この履物１０は、耐久性に優れる。
【産業上の利用可能性】
【００３９】
本発明に係る釣り用の履物は、短靴、長靴、胴長靴等の形状に成形可能であり、釣り場の多様な環境に対応することができる。
【符号の説明】
【００４０】
１０、２４・・・釣り用履物
１２、２６・・・アッパー
１４・・・インソール
１６、２８・・・ミッドソール
１８、３０・・・アウトソール
２０・・・シート材
２２・・・スパイク
２３・・・糸
【図１】
2015231464.tif 000003
【図２】
2015231464.tif 000004
【図３】
2015231464.tif 000005